(57)【要約】本発明の半導体パッケージの製造方法は、Ｃｕ合金からなる被切断部を有するリードフレームを準備する工程と、上記被切断部にＳｎ又はＳｎ合金を含む接合材料を塗布する工程と、上記被切断部を加熱することにより、上記接合材料に含まれるＳｎ又はＳｎ合金と上記被切断部を構成するＣｕ合金とを反応させて空隙を有する金属間化合物を形成させる工程と、上記被切断部を上記金属間化合物と共に切断する工程を有することを特徴とする。
2017179250.tif 000002
【特許請求の範囲】
【請求項１】
Ｃｕ合金からなる被切断部を有するリードフレームを準備する工程と、
前記被切断部にＳｎ又はＳｎ合金を含む接合材料を塗布する工程と、
前記被切断部を加熱することにより、前記接合材料に含まれるＳｎ又はＳｎ合金と前記被切断部を構成するＣｕ合金とを反応させて空隙を有する金属間化合物を形成させる工程と、
前記被切断部を前記金属間化合物と共に切断する工程を有することを特徴とする半導体パッケージの製造方法。
【請求項２】
前記リードフレームにはＣｕ合金からなる実装部が設けられており、
前記実装部にＳｎ又はＳｎ合金を含む接合材料を塗布して電子部品を搭載し、
前記電子部品を加圧しながら前記実装部を加熱して、前記接合材料に含まれるＳｎ又はＳｎ合金と前記実装部を構成するＣｕ合金とを反応させて緻密な金属間化合物を形成させる工程とをさらに有する請求項１に記載の半導体パッケージの製造方法。
【請求項３】
前記被切断部の加熱と、前記実装部の加圧しながらの加熱を同時に行う請求項２に記載の半導体パッケージの製造方法。
【請求項４】
前記電子部品は、半導体チップである請求項２又は３に記載の半導体パッケージの製造方法。
【請求項５】
前記Ｃｕ合金は、Ｃｕ−Ｎｉ合金又はＣｕ−Ｍｎ合金である請求項１〜４のいずれかに記載の半導体パッケージの製造方法。
【請求項６】
前記Ｃｕ合金は、Ｎｉの割合が３重量％以上１５重量％以下のＣｕ−Ｎｉ合金である請求項５に記載の半導体パッケージの製造方法。
【請求項７】
Ｃｕ合金からなる被切断部にＳｎ又はＳｎ合金を含む接合材料を塗布する工程と、
前記被切断部を加熱することにより、前記接合材料に含まれるＳｎ又はＳｎ合金と前記被切断部を構成するＣｕ合金とを反応させて空隙を有する金属間化合物を形成させる工程と、
前記被切断部を前記金属間化合物と共に切断する工程を有することを特徴とするＣｕ合金の切断方法。
【発明の詳細な説明】
【技術分野】
【０００１】
本発明は、半導体パッケージの製造方法及びＣｕ合金の切断方法に関する。
【背景技術】
【０００２】
リードフレームを用いた半導体パッケージの製造工程においては、薄肉の金属板に半導体チップ等の電子部品を実装した後、個片化が行われる。
これまで、個片化を容易にするための方法として、例えば特許文献１に記載されるようにリードフレームを切断する箇所に予めダイサー等を用いてＶ溝加工を行っておく方法が知られていた。また、リードフレームを切断する方法としてはプレス加工による打ち抜きが知られており、例えば、樹脂封止された半導体パッケージをプレス金型の下型に載置した後、金型の上型を下降させる。これにより、上型のパンチと下型のダイによって打ち抜き加工を行い、リードフレームの切断を行う。
【先行技術文献】
【特許文献】
【０００３】
【特許文献１】特開２００７−１８９１５０号公報
【発明の概要】
【発明が解決しようとする課題】
【０００４】
特許文献１に記載の方法ではＶ溝加工を行う手間がかかる。また、Ｖ溝加工時に発生する削りかすが電子部品を実装する部分に付着してしまうと接合不良やショート不良という問題を引き起こす可能性がある。
さらに、Ｖ溝が形成されたリードフレームを用いて電子部品実装の工程を行うとリードフレームがＶ溝を起点として意図せずに変形してしまうことがある。また、リードフレームの厚さが薄い場合にはＶ溝の形成自体が難しくなり意図した位置での切断ができないことがある。一方、Ｖ溝を設けずにリードフレームを切断した場合には切断面にバリやダレが生じることがある。
なお、本明細書において、バリとは切断面の下面側に生じる突起を意味し、ダレとは切断面の上面側が切断刃の圧力により丸くなった部分を意味する。【０００５】
本発明は上記の問題を解決するためになされたものであり、リードフレームの切断の際に切断面にバリやダレが生じることを防止して半導体パッケージを製造することを目的とする。
【課題を解決するための手段】
【０００６】
上記目的を達成するため、本発明の半導体パッケージの製造方法は、Ｃｕ合金からなる被切断部を有するリードフレームを準備する工程と、上記被切断部にＳｎ又はＳｎ合金を含む接合材料を塗布する工程と、上記被切断部を加熱することにより、上記接合材料に含まれるＳｎ又はＳｎ合金と上記被切断部を構成するＣｕ合金とを反応させて空隙を有する金属間化合物を形成させる工程と、上記被切断部を上記金属間化合物と共に切断する工程を有することを特徴とする。【０００７】
本発明の半導体パッケージの製造方法では、リードフレームの被切断部がＣｕ合金からなり、上記被切断部にＳｎ又はＳｎ合金を含む接合材料を塗布した状態で加熱を行う。
加熱によりＳｎ又はＳｎ合金とＣｕ合金が反応して金属間化合物（例えば（Ｃｕ，Ｎｉ）６Ｓｎ５）が形成され、金属間化合物と被切断部が強固に接合された状態となるが、金属間化合物が形成される際に空隙（ボイド）が生じる。また、形成された金属間化合物は延性が失われた脆い部材となる。
被切断部と強固に接合された上記金属間化合物に対して切断するための力を加えると、金属間化合物には変形を伴わずにクラックが進展する。金属間化合物と接合されているＣｕ合金は本来は延性を有する材料であるが、金属間化合物と強固に接合されているために延びることができずに破断に至る。その結果、被切断部を構成するＣｕ合金の切断面にバリやダレが生じることが防止されて、綺麗な切断面を得ることができる。
また、この方法であると被切断部にＶ溝を設ける必要がないので、リードフレームの厚さが薄い場合であっても切断を良好に行うことができる。また、Ｖ溝加工の際に発生する削りかすに起因する問題も起こらない。【０００８】
本発明の半導体パッケージの製造方法では、上記リードフレームにはＣｕ合金からなる実装部が設けられており、上記実装部にＳｎ又はＳｎ合金を含む接合材料を塗布して電子部品を搭載し、上記電子部品を加圧しながら上記実装部を加熱して、上記接合材料に含まれるＳｎ又はＳｎ合金と上記実装部を構成するＣｕ合金とを反応させて緻密な金属間化合物を形成させる工程とをさらに有することが好ましい。【０００９】
上記方法であると、電子部品と実装部の接合を金属間化合物によって行うことができる。Ｃｕ合金とＳｎ又はＳｎ合金により形成される金属間化合物は融点が高いため、電子部品と実装部の間を耐熱性に優れた接合により接合させることができる。また、電子部品を加圧しながら実装部を加熱すると、金属間化合物の形成に伴い発生する空隙が加圧により外に押し出されて緻密な金属間化合物となる。そのため、強固な接合となる。【００１０】
本発明の半導体パッケージの製造方法では、上記被切断部の加熱と、上記実装部の加圧しながらの加熱を同時に行うことが好ましい。
被切断部の加熱と実装部の加熱を同時に行うことにより、実装部と被切断部で金属間化合物を形成させる反応を同じプロセスで行うことができる。
加圧しながら加熱する実装部では強固な接合力を有する緻密な金属間化合物を形成させることができ、加圧せずに加熱する被切断部では空隙を有する脆い金属間化合物を形成させることができる。【００１１】
本発明の半導体パッケージの製造方法では、上記電子部品は、半導体チップであることが好ましい。【００１２】
本発明の半導体パッケージの製造方法では、上記Ｃｕ合金は、Ｃｕ−Ｎｉ合金又はＣｕ−Ｍｎ合金であることが好ましい。また、Ｎｉの割合が３重量％以上１５重量％以下のＣｕ−Ｎｉ合金であることがより好ましい。
Ｃｕ−Ｎｉ合金又はＣｕ−Ｍｎ合金はＳｎ又はＳｎ合金と速やかに反応して金属間化合物を形成することができる。Ｎｉの割合が３重量％以上１５重量％以下のＣｕ−Ｎｉ合金であると金属間化合物がより確実に形成される。【００１３】
本発明のＣｕ合金の切断方法は、Ｃｕ合金からなる被切断部にＳｎ又はＳｎ合金を含む接合材料を塗布する工程と、上記被切断部を加熱することにより、上記接合材料に含まれるＳｎ又はＳｎ合金と上記被切断部を構成するＣｕ合金とを反応させて空隙を有する金属間化合物を形成させる工程と、上記被切断部を上記金属間化合物と共に切断する工程を有することを特徴とする。【００１４】
Ｃｕ合金からなる被切断部をＳｎ又はＳｎ合金と反応させて空隙を有する金属間化合物を形成させ、被切断部を金属間化合物と共に切断することにより、被切断部を構成するＣｕ合金の切断面にバリやダレが生じることが防止されて、綺麗な切断面を得ることができる。
この切断方法は、Ｃｕ合金からなる材料の切断方法として、その形状を問わず好適に使用することができる。
【発明の効果】
【００１５】
本発明によれば、リードフレームの切断の際に切断面にバリやダレが生じることを防止して半導体パッケージを製造することができる。また、Ｃｕ合金からなる材料を切断面にバリやダレが生じることを防止して切断することが可能なＣｕ合金の切断方法を提供することができる。
【図面の簡単な説明】
【００１６】
【図１】図１は、リードフレームの一例を示す上面図である。
【図２】図２Ａ〜図２Ｄは、本発明の半導体パッケージの製造方法の一例を模式的に示す断面図である。
【図３】図３Ａ〜図３Ｄは、本発明の半導体パッケージの製造方法の別の一例を模式的に示す断面図である。
【図４】図４（ａ）は実装部の金属顕微鏡による断面観察写真であり、図４（ｂ）は、被切断部の切断前の金属顕微鏡による断面観察写真である。
【図５】図５は実施例１の被切断部の切断後の金属顕微鏡による断面観察写真である。
【図６】図６は比較例１の被切断部の切断後の金属顕微鏡による断面観察写真である。
【発明を実施するための形態】
【００１７】
以下、本発明の半導体パッケージの製造方法及びＣｕ合金の切断方法について説明する。
しかしながら、本発明は、以下の構成に限定されるものではなく、本発明の要旨を変更しない範囲において適宜変更して適用することができる。
なお、以下において記載する本発明の個々の望ましい構成を２つ以上組み合わせたものもまた本発明である。
【００１８】
図１は、リードフレームの一例を示す上面図である。
本発明の半導体パッケージの製造方法では、Ｃｕ合金からなる被切断部を有するリードフレームを準備する。
リードフレーム１００には、電子部品を実装するための部位である実装部１２０が設けられており、各リード１３０の末端に、個片化の際に切断する部位である被切断部１１０が設けられている。被切断部１１０の材質はＣｕ合金となっている。
【００１９】
Ｃｕ合金としては、例えば、Ｃｕ−Ｎｉ合金、Ｃｕ−Ｍｎ合金、Ｃｕ−Ａｌ合金又はＣｕ−Ｃｒ合金が挙げられる。これらの中では、Ｃｕ−Ｎｉ合金又はＣｕ−Ｍｎ合金が好ましい。
Ｃｕ−Ｎｉ合金は、Ｎｉの割合が３重量％以上３０重量％以下であるＣｕ−Ｎｉ合金が好ましく、例えば、Ｃｕ−３Ｎｉ、Ｃｕ−５Ｎｉ、Ｃｕ−１０Ｎｉ、Ｃｕ−１５Ｎｉ、Ｃｕ−２０Ｎｉ、Ｃｕ−２５Ｎｉ、又は、Ｃｕ−３０Ｎｉが挙げられる。また、Ｎｉの割合が３重量％以上１５重量％以下であるＣｕ−Ｎｉ合金がより好ましい。Ｃｕ−Ｎｉ合金には、Ｃｕ−Ｎｉ−Ｃｏ合金、Ｃｕ−Ｎｉ−Ｆｅ合金、Ｃｕ−Ｎｉ−Ｓｉ合金、Ｃｕ−Ｎｉ−Ｐ合金等のように第３成分を含む合金も含まれる。
Ｃｕ−Ｍｎ合金は、Ｍｎの割合が５重量％以上３０重量％以下であるＣｕ−Ｍｎ合金が好ましく、例えば、Ｃｕ−５Ｍｎ、Ｃｕ−１０Ｍｎ、Ｃｕ−１５Ｍｎ、Ｃｕ−２０Ｍｎ、Ｃｕ−２５Ｍｎ、又は、Ｃｕ−３０Ｍｎが挙げられる。
Ｃｕ−Ａｌ合金は、Ａｌの割合が５重量％以上１０重量％以下であるＣｕ−Ａｌ合金が好ましく、例えば、Ｃｕ−５Ａｌ、又は、Ｃｕ−１０Ａｌが挙げられる。
Ｃｕ−Ｃｒ合金は、Ｃｒの割合が５重量％以上１０重量％以下であるＣｕ−Ｃｒ合金が好ましく、例えば、Ｃｕ−５Ｃｒ、又は、Ｃｕ−１０Ｃｒが挙げられる。
なお、Ｃｕ合金は、Ｃｕ−Ｍｎ−Ｎｉ等のようにＭｎ及びＮｉを同時に含んでいてもよく、また、Ｐ等の第３成分を含んでいてもよい。
上記表記において、例えば、「Ｃｕ−３Ｎｉ」は、Ｎｉを３重量％含有し、残部をＣｕとする合金であることを示している。Ｍｎについても同様である。
【００２０】
リードフレームを構成する材料は、全体がＣｕ合金であってもよいし、被切断部がＣｕ合金であって他の部分は他の材料であってもよい。後述するように実装部にも金属間化合物を形成させる場合には、実装部もＣｕ合金からなることが好ましい。
また、本発明において切断する部位となる、リードフレームに設けられる被切断部の位置は、各リードの末端に限定されるものではなく、リードフレームを用いて半導体パッケージを製造する際に切断される部位であればよい。例えば、吊りリード（ダイパッドを支持するリード）の末端や、ダムバー（各リード間を接続する連結部）であってもよい。
【００２１】
図２Ａ〜図２Ｄは、本発明の半導体パッケージの製造方法の一例を模式的に示す断面図である。図２Ａ〜図２Ｄは、リードフレーム１００の被切断部１１０の周囲のみを模式的に示す断面図である。
【００２２】
まず、図２Ａに示すように、被切断部１１０にＳｎ又はＳｎ合金を含む接合材料３０を塗布する。
Ｓｎ又はＳｎ合金としては、例えば、Ｓｎ単体、又は、Ｃｕ、Ｎｉ、Ａｇ、Ａｕ、Ｓｂ、Ｚｎ、Ｂｉ、Ｉｎ、Ｇｅ、Ａｌ、Ｃｏ、Ｍｎ、Ｆｅ、Ｃｒ、Ｍｇ、Ｍｎ、Ｐｄ、Ｓｉ、Ｓｒ、Ｔｅ及びＰからなる群より選ばれる少なくとも１種とＳｎとを含む合金が挙げられる。中でも、Ｓｎ、Ｓｎ−３Ａｇ−０．５Ｃｕ、Ｓｎ−３．５Ａｇ、Ｓｎ−０．７５Ｃｕ、Ｓｎ−５８Ｂｉ、Ｓｎ−０．７Ｃｕ−０．０５Ｎｉ、Ｓｎ−５Ｓｂ、Ｓｎ−２Ａｇ−０．５Ｃｕ−２Ｂｉ、Ｓｎ−５７Ｂｉ−１Ａｇ、Ｓｎ−３．５Ａｇ−０．５Ｂｉ−８Ｉｎ、Ｓｎ−９Ｚｎ、又は、Ｓｎ−８Ｚｎ−３Ｂｉが好ましい。
上記表記において、例えば、「Ｓｎ−３Ａｇ−０．５Ｃｕ」は、Ａｇを３重量％、Ｃｕを０．５重量％含有し、残部をＳｎとする合金であることを示している。
【００２３】
Ｓｎ又はＳｎ合金を含む接合材料は、Ｓｎ又はＳｎ合金を含むペーストであることが好ましく、上記ペーストとしては、Ｓｎ又はＳｎ合金とフラックスとを含む、市販のソルダペーストを用いることができる。また、ペーストに含まれる金属成分は、Ｓｎ又はＳｎ合金のみである必要はなく、Ｓｎ又はＳｎ合金を主成分として、Ｃｕ、Ｃｕ合金、Ｎｉ、Ｎｉ合金、Ａｇ、Ａｇ合金などの金属成分を含んでいても良い。
被切断部に接合材料を塗布する方法としては、例えば、スクリーン印刷、ディスペンサーによる塗布等の方法が挙げられる。
【００２４】
次に、図２Ｂに示すように、被切断部を加熱する。加熱により温度が接合材料に含まれるＳｎ又はＳｎ合金の融点以上に達すると、Ｓｎ又はＳｎ合金が溶融する。さらに加熱が続くと、Ｓｎ又はＳｎ合金と被切断部１１０を構成するＣｕ合金（例えばＣｕ−Ｎｉ合金）とが反応して金属間化合物１０（例えば（Ｃｕ，Ｎｉ）６Ｓｎ５）が生成する。
この加熱は被切断部及び接合材料を加圧しない状態で行われることが好ましく、金属間化合物１０が生成する反応に伴い、金属間化合物１０の中には空隙１１が形成される。内部に空隙１１を有する金属間化合物１０は延性が失われた脆い部材となる。
そして、金属間化合物１０と被切断部１１０が強固に接合された状態となる。
加熱時の昇温速度を速くすると、空隙を有する金属間化合物が形成されやすいため好ましい。昇温速度は５℃／秒以上であることが好ましく、８℃／秒以上であることがより好ましい。
【００２５】
金属間化合物が生成していることは、被切断部を含む断面を金属顕微鏡を用いて観察することによって簡易的に確認することができる。詳細には、エネルギー分散型Ｘ線分析（ＥＤＸ）等による組成分析と、微小部Ｘ線回折等による結晶構造解析とを行うことによって、（Ｃｕ，Ｎｉ）６Ｓｎ５等の金属間化合物が生成したことを確認することができる。
【００２６】
次に、図２Ｃに示すように、金属間化合物１０の上にパンチ４０を配置し、被切断部１１０の下にダイ４１を配置してパンチングにより被切断部１１０を金属間化合物１０と共に切断する。
切断するための力がパンチ４０により加えられた金属間化合物１０には変形を伴わずにクラックが進展する。そして、金属間化合物１０と接合されている被切断部１１０を構成するＣｕ合金は本来は延性を有する材料であるが、金属間化合物１０と強固に接合されているために延びることができずに破断に至る。その結果、被切断部１１０を構成するＣｕ合金の切断面にバリやダレが生じることが防止されて、綺麗な切断面を得ることができる。
図２Ｄには、被切断部の切断後に得られる半導体パッケージ１の切断面を示している。切断面にはバリやダレが生じておらず、また、切断された部分のそれぞれの端部には金属間化合物１０が残っている。
なお、切断の方法はパンチングに限定されるものではなく、ダイシングや超音波カッターでの切断等が挙げられる。
【００２７】
次に、本発明の別の形態として、実装部に電子部品を搭載する工程を含む形態について説明する。
図３Ａ〜図３Ｄは、本発明の半導体パッケージの製造方法の別の一例を模式的に示す断面図である。図３Ａ〜図３Ｄは、リードフレーム１００の実装部１２０の周囲及び被切断部１１０の周囲のみを模式的に示す断面図である。
本実施形態で使用するリードフレームは、実装部と被切断部が共にＣｕ合金で形成されている。リードフレーム全体がＣｕ合金であってもよく、実装部と被切断部がＣｕ合金であれば他の部分は他の材料であってもよい。実装部を構成するＣｕ合金と被切断部を構成するＣｕ合金は異なる組成であってもよいが、リードフレーム全体が同じ組成のＣｕ合金であることが好ましい。
実装部を構成するＣｕ合金の好ましい例は、被切断部を構成するＣｕ合金の例として挙げたものと同じであるためその詳細な説明は省略する。
【００２８】
まず、図３Ａに示すように、実装部１２０及び被切断部１１０にＳｎ又はＳｎ合金を含む接合材料３０を塗布する。実装部１２０と被切断部１１０に同じ接合材料を塗布してもよいし、異なる接合材料を塗布してもよい。
実装部及び被切断部に接合材料を塗布する方法としては、例えば、スクリーン印刷、ディスペンサーによる塗布等の方法が挙げられる。実装部及び被切断部に対する接合材料の塗布は同時に行うことが好ましい。
実装部１２０の上の接合材料３０に電子部品５０を搭載する。
【００２９】
電子部品としては、例えば、半導体チップ（ＩＧＢＴ（Ｉｎｓｕｌａｔｅｄ  Ｇａｔｅ  Ｂｉｐｏｌａｒ  Ｔｒａｎｓｉｓｔｏｒ）、ＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）、ショットキーバリアダイオード、ＬＥＤ等）、コンデンサ、インダクタ、サーミスタ、抵抗器、バリスタ、その他チップ状の積層フィルタ等が挙げられ、これらの中では半導体チップが好ましい。
本発明は、半導体チップをダイボンドするタイプの半導体パッケージに適用することに特に適している。
【００３０】
電子部品において接合材料が接触する電極の表面には、Ａｕ、Ａｇ、Ｎｉ、Ｐｄ、Ｃｕ又はこれらの金属を含む合金からなるめっき層が形成されていてもよい。電極側から１層目がＮｉ、２層目がＡｕであるＮｉ／Ａｕめっき層、電極側から１層目がＮｉ、２層目がＰｄ、３層目がＡｕであるＮｉ／Ｐｄ／Ａｕめっき層等の複数層からなるめっき層が形成されていてもよい。
また、実装部において接合材料が接触する部分が実装部に形成された電極であってもよい。この電極の表面にもＡｕ、Ａｇ、Ｎｉ、Ｐｄ、Ｃｕ又はこれらの金属を含む合金からなるめっき層が形成されていてもよい。Ｎｉ／Ａｕめっき層、Ｎｉ／Ｐｄ／Ａｕめっき層等の複数層からなるめっき層が形成されていてもよい。また、Ｓｎ又はＳｎ合金からなるめっき層が形成されていてもよい。
なお、図３Ａ〜図３Ｄでは、電子部品の電極及び実装部の電極は省略している。
【００３１】
次に、図３Ｂに示すように、電子部品５０を加圧しながら実装部１２０を加熱する。
加熱により温度が接合材料に含まれるＳｎ又はＳｎ合金の融点以上に達すると、Ｓｎ又はＳｎ合金が溶融する。さらに加熱が続くと、Ｓｎ又はＳｎ合金と実装部１２０を構成するＣｕ合金（例えばＣｕ−Ｎｉ合金）とが反応して金属間化合物２０（例えば（Ｃｕ，Ｎｉ）６Ｓｎ５）が生成する。
電子部品を加圧しながら実装部を加熱することにより空隙が金属間化合物の外部に押し出されるため、緻密な金属間化合物が生成する。緻密な金属間化合物２０により実装部１２０と電子部品５０が強固に接合される。金属間化合物はＳｎ又はＳｎ合金よりも融点が高いため、耐熱性の高い接合とすることができる。
【００３２】
電子部品５０を加圧しながら実装部１２０を加熱すると同時に、被切断部１１０も加熱することが好ましい。被切断部１１０の加熱を被切断部１１０及び接合材料３０を加圧しない状態で行うことにより、空隙１１を有する金属間化合物１０が形成される。上述したように空隙を有する金属間化合物は延性が失われた脆い部材となる。
実装部と被切断部を同時に加熱することにより、リードフレームへの電子部品の実装と被切断部の切断を容易にするための脆い金属間化合物の形成を同時に行うことができるので、被切断部の切断を容易にするための工程が被切断部にＶ溝加工を行う方法等に比べて効率のよい工程となる。
【００３３】
図３Ｃ及び図３Ｄには、図２Ｃ及び図２Ｄに示す工程と同様に、被切断部１１０を金属間化合物１０と共に切断する工程を示している。
被切断部の切断は、電子部品５０を樹脂６０でモールドした後に行うことが好ましい。被切断部１１０は、樹脂６０の外側に位置することとなる。
なお、図面には示していないが、電子部品５０は、ワイヤボンディング等によってリードフレームの電極と接続されていてもよい。
上記方法により、実装部に電子部品を金属間化合物により強固に接合すると共に、被切断部を切断面にバリやダレが生じることなく切断して、半導体パッケージ１を製造することができる。
【００３４】
次に、本発明のＣｕ合金の切断方法について説明する。
本発明のＣｕ合金の切断方法は、被切断部を構成するＣｕ合金をＳｎ又はＳｎ合金と反応させて空隙を有する金属間化合物を形成させ、被切断部を金属間化合物と共に切断することによりＣｕ合金を切断する方法である。切断する材料がＣｕ合金であれば、リードフレームの被切断部に限らずに適用することができ、その形状は限定されない。
Ｃｕ合金及びＳｎ又はＳｎ合金としては、上記本発明の半導体パッケージの製造方法で説明した材料を好適に使用することができる。
Ｃｕ合金の形態としては、丸線、平角線、編線、棒材、板材、箔、円管、角管等を挙げることができる。
切断の方法は切断するＣｕ合金の形状等によって決定すればよく、パンチング、シャーリング、ダイシング等を好適に用いることができる。
また、本発明のＣｕ合金の切断方法には、部材を２つ以上に切り離す切断の他に、部材に対する穴あけも含まれる。穴あけ用パンチを接触させる部位に金属間化合物を形成させ、穴あけ部を金属間化合物と共に打ち抜いて穴あけすることにより、穴壁にバリやダレのない穴を形成することができる。
【実施例】
【００３５】
以下、本発明の半導体パッケージの製造方法をより具体的に開示した実施例を示す。なお、本発明は、これらの実施例のみに限定されるものではない。【００３６】
（実施例１）
（１）ソルダペーストの印刷
Ｃｕ−１０Ｎｉからなる厚さ２００μｍのリードフレーム上に、市販のソルダペースト（ＳＡＣ３０５：Ｓｎ−３Ａｇ−０．５Ｃｕ）をスクリーン印刷により塗布した。
Ｓｉチップを実装する実装部には５ｍｍ角、被切断部には５ｍｍ×１ｍｍとして一度に印刷した。スクリーン印刷のメタル版の厚みは５０μｍとした。【００３７】
（２）Ｓｉチップの実装
実装部に塗布したソルダペーストの上に、厚み３００μｍ、５ｍｍ角のＳｉチップを実装した。なお、Ｓｉチップの実装面にはＡｕめっき処理を施した。【００３８】
（３）加熱
Ｓｉチップを実装したリードフレームを窒素雰囲気にて２６０℃／３０秒で昇温し、２６０℃で５分間加熱した。実装部には１０ＭＰａでの加圧を加えながら加熱した。
加熱後に被切断部の上に形成された金属間化合物の厚さを金属顕微鏡を用いて測定したところ２０μｍであった。【００３９】
（４）切断
被切断部にパンチとダイをセットし、パンチングにより被切断部を切断した。【００４０】
（実施例２〜４）
スクリーン印刷のメタル版の厚さを変更してソルダペーストの塗布厚みを変更した他は実施例１と同様にして各工程を行った。加熱後に被切断部の上に形成された金属間化合物の厚さを表１に示した。【００４１】
（実施例５〜７）
リードフレームの材質を表１に示すように変更した他は実施例４と同様にして各工程を行った。【００４２】
（比較例１）
被切断部にソルダペーストを塗布せずに実施例１と同様にして各工程を行った。【００４３】
（比較例２）
リードフレームの材質をＣｕとし、被切断部にソルダペーストを塗布せずに実施例１と同様にして各工程を行った。【００４４】
（比較例３）
リードフレームの材質をＣｕとした他は実施例４と同様にして各工程を行った。【００４５】
（断面観察）
図４（ａ）は実装部の金属顕微鏡による断面観察写真であり、図４（ｂ）は、被切断部の切断前の金属顕微鏡による断面観察写真である。ＳｉはＳｉチップ、Ｃｕ−Ｎｉはリードフレーム、ＩＭＣは金属間化合物を意味する。これらはいずれも実施例４の写真である。
図４（ａ）に示すように実装部ではＳｉチップとリードフレームの間に緻密な金属間化合物（ＩＭＣ）が形成されており、被切断部ではリードフレームの上に空隙を有する金属間化合物（ＩＭＣ）が形成されているのが分かる。【００４６】
図５は実施例１の被切断部の切断後の金属顕微鏡による断面観察写真であり、図６は比較例１の被切断部の切断後の金属顕微鏡による断面観察写真である。
実施例１の被切断部はバリやダレのない綺麗な切断面となっているのに対し、比較例１の被切断部にはバリやダレが発生していることが分かる。【００４７】
表１に、各実施例及び比較例で使用したリードフレームの材質、ソルダペースト、加熱後に被切断部の上に形成された金属間化合物の厚さ及び切断面の観察結果をまとめて示す。
切断面の観察結果は、以下の通りとした。
○：バリやダレのない綺麗な切断面が得られた。
×：切断面にダレ若しくはバリが発生した、又は、被切断部を切断できない箇所があった。【００４８】
【表１】
2017179250.tif 000003
【００４９】
表１より、実施例１〜実施例７ではバリやダレのない綺麗な切断面が得られることが確認された。
比較例１及び２では被切断部にソルダペーストを塗布していないため、Ｃｕ−１０Ｎｉ合金又はＣｕをそのまま切断している。Ｃｕ−１０Ｎｉ合金及びＣｕは延性のある材料であるため切断によりバリやダレが発生した。
比較例３ではリードフレームの材質がＣｕであるためソルダペーストを塗布して加熱しても金属間化合物が生成せず、リードフレームの上にはＳｎを含む金属成分が残っている。この金属成分は切断性の向上には寄与しないので切断によりバリやダレが発生した。
【符号の説明】
【００５０】
１  半導体パッケージ
１０  金属間化合物（空隙を有する金属間化合物）
１１  空隙
２０  金属間化合物（緻密な金属間化合物）
３０  接合材料
４０  パンチ
４１  ダイ
５０  電子部品
６０  樹脂
１００  リードフレーム
１１０  被切断部
１２０  実装部
１３０  リード
【図１】
2017179250.tif 000004
【図２】
2017179250.tif 000005
【図３】
2017179250.tif 000006
【図４】
2017179250.tif 000007
【図５】
2017179250.tif 000008
【図６】
2017179250.tif 000009
【手続補正書】
【提出日】平成30年8月1日(2018.8.1)
【手続補正１】
【補正対象書類名】特許請求の範囲
【補正対象項目名】全文
【補正方法】変更
【補正の内容】
【特許請求の範囲】
【請求項１】
Ｃｕ合金からなる被切断部を有するリードフレームを準備する工程と、
前記被切断部にＳｎ又はＳｎ合金を含む接合材料を塗布する工程と、
前記被切断部を加熱することにより、前記接合材料に含まれるＳｎ又はＳｎ合金と前記被切断部を構成するＣｕ合金とを反応させて空隙を有する金属間化合物を形成させる工程と、
前記被切断部を前記金属間化合物と共に切断する工程を有する半導体パッケージの製造方法であって、
前記リードフレームにはＣｕ合金からなる実装部が設けられており、
前記実装部にＳｎ又はＳｎ合金を含む接合材料を塗布して電子部品を搭載し、
前記電子部品を加圧しながら前記実装部を加熱して、前記接合材料に含まれるＳｎ又はＳｎ合金と前記実装部を構成するＣｕ合金とを反応させて緻密な金属間化合物を形成させる工程とをさらに有し、
前記被切断部の加熱と、前記実装部の加圧しながらの加熱を同時に行うことを特徴とする半導体パッケージの製造方法。
【請求項２】
前記電子部品は、半導体チップである請求項１に記載の半導体パッケージの製造方法。
【請求項３】
前記Ｃｕ合金は、Ｃｕ−Ｎｉ合金又はＣｕ−Ｍｎ合金である請求項１又は２に記載の半導体パッケージの製造方法。
【請求項４】
前記Ｃｕ合金は、Ｎｉの割合が３重量％以上１５重量％以下のＣｕ−Ｎｉ合金である請求項３に記載の半導体パッケージの製造方法。
【国際調査報告】
2017179250.tif 000010
2017179250.tif 000011
2017179250.tif 000012
2017179250.tif 000013